ПОЛИМЕРНЫЕ МАТЕРИАЛЫ

1. Изделие, содержащее:
(A) полимерную композицию (в особенности, сложнополиэфирную композицию), которая содержит соединение вольфрама и кислорода (в особенности, частицы оксида вольфрама) и дополнительную присадку, причем дополнительная присадка выбрана из акцептора ацетальдегида и красителя, причем, если полимерная композиция содержит акцептор ацетальдегида, то полимерная композиция содержит по меньшей мере 10 частей/млн (предпочтительно - по меньшей мере 25 частей/млн, предпочтительнее - по меньшей мере 50 частей/млн) акцептора ацетальдегида, и если полимерная композиция содержит краситель, то полимерная композиция содержит по меньшей мере 50 частей/млн (предпочтительно - по меньшей мере 75 частей/млн, предпочтительнее - по меньшей мере 100 частей/млн) красителя, причем изделие предпочтительно является преформой для контейнера; или
(B) листовой материал, содержащий полимерную композицию (в особенности, сложнополиэфирную, поликарбонатную или полиолефиновую композицию), которая содержит соединение вольфрама и кислорода (в особенности, частицы оксида вольфрама), причем листовой материал имеет ширину, равную по меньшей мере 0,3 м.
2. Изделие по п. 1, отличающееся тем, что в обоих подпунктах (A) и (B) соединение вольфрама и кислорода содержит от 10,30 до 20,65 мас.% кислорода, предпочтительно - от 15,00 до 20,64 мас.% кислорода, более предпочтительно - от 18,86 до 20,64 мас.% кислорода, в частности - от 19,4 до 19,9 мас.% кислорода.
3. Изделие по п. 1, отличающееся тем, что сумма мас.% вольфрама и мас.% кислорода в соединении вольфрама и кислорода составляет по меньшей мере 97 мас.%.
4. Изделие по п. 1, отличающееся тем, что соединение вольфрама и кислорода содержит по меньшей мере 99 мас.% атомов вольфрама и кислорода.
5. Изделие по п. 1, отличающееся тем, что сумма мас.% вольфрама и мас.% кислорода в соединении вольфрама и кислорода составляет по меньшей мере 99 мас.%, и соединение вольфрама и кислорода содержит от 19,4 до 19,9 мас.% кислорода.
6. Изделие по п. 1, отличающееся тем, что по меньшей мере 95 мас.% изделия (в особенности - преформы) состоит из полимерной композиции (в особенности - сложнополиэфирной композиции).
7. Изделие по п. 1, отличающееся тем, что это изделие (в особенности - преформа) содержит от 12 частей/млн до 100 частей/млн соединения вольфрама и кислорода.
8. Изделие по п. 1, отличающееся тем, что преформа имеет массу, лежащую в диапазоне от 12 до 1200 г, и содержит от 0,00009 до 0,006 г соединения вольфрама и кислорода, а листовой материал имеет массу, лежащую в диапазоне от 1 г до 5 кг.
9. Изделие по п. 1, отличающееся тем, что полимерная композиция является сложнополиэфирной композицией, которая содержит по меньшей мере 90 мас.% сложнополиэфирного полимера.
50
10. Изделие по п. 1, отличающееся тем, что частицы оксида вольфрама имеют d менее 10 мкм и более 0,1 мкм, в частности - более 0,5 мкм.
11. Изделие по п. 1, отличающееся тем, что менее 5 об.% частиц оксида вольфрама имеют размер частиц более 100 мкм, и более 75 об.% частиц оксида вольфрама имеют размер частиц более 0,40 мкм.
12. Изделие по п. 1, отличающееся тем, что оно содержит по меньшей мере 10 частей/млн и менее 100 частей/млн частиц оксида вольфрама, и значение L* равно по меньшей мере 70.
13. Изделие по п. 1, отличающееся тем, что оно содержит сложнополиэфирную композицию, и сложнополиэфирная композиция содержит более 98 мас.% (в частности, более 99 мас.%) сложнополиэфирного полимера и от 5 частей/млн до 150 частей/млн (в частности - от 20 частей/млн до 50 частей/млн) частиц оксида вольфрама, причем сложнополиэфирный полимер предпочтительно по существу состоит из ПЭТ, а частицы оксида вольфрама предпочтительно содержат от 19,4 до 19,9 мас.% кислорода.
14. Изделие по п. 1, отличающееся тем, что дополнительная присадка в полимерной композиции по подпункту (A) выбрана из акцептора ацетальдегида в количестве от 10 частей/млн до 1000 частей/млн и от 50 частей/млн до 4000 частей/млн красителя.
15. Изделие по п. 1, отличающееся тем, что краситель выбран из синих и зеленых красителей или из фталоцианинов, антрахинонов и неорганических пигментов.
16. Изделие по п. 1, отличающееся тем, что оно является листовым материалом, имеющим ширину, лежащую в диапазоне от 0,3 м до 2 м, и толщина листового материала необязательно лежит в диапазоне от 50 мкм до 10 мм.
17. Изделие по п. 1, отличающееся тем, что оно является частью комплекта, который включает по меньшей мере десять изделий, причем все изделия в данном комплекте являются по существу идентичными.
18. Готовое изделие, выбранное из упаковочного контейнера и термоформованного изделия, которое содержит полимерную композицию (в особенности, сложнополиэфирную композицию), которая содержит соединение вольфрама и кислорода (в особенности, частицы оксида вольфрама) и дополнительную присадку, причем дополнительная присадка выбрана из акцептора ацетальдегида и красителя, причем, если полимерная композиция содержит акцептор ацетальдегида, то полимерная композиция содержит по меньшей мере 10 частей/млн (предпочтительно - по меньшей мере 25 частей/млн, предпочтительнее - по меньшей мере 50 частей/млн) акцептора ацетальдегида, и если полимерная композиция содержит краситель, то полимерная композиция содержит по меньшей мере 50 частей/млн (предпочтительно - по меньшей мере 75 частей/млн, предпочтительнее - по меньшей мере 100 частей/млн) красителя, причем если готовое изделие является термоформованным изделием, то это термоформованное изделие содержит материал, имеющий толщину, лежащую в диапазоне от 50 мкм до 10 мм, который содержит полимерную композицию.
19. Готовое изделие по п. 18, отличающееся тем, что оно изготовлено из изделия по любому из пп. 1-17.
20. Способ изготовления готового изделия по п. 18 или 19, который включает:
(i) выбор изделия по любому из пп. 1-17;
(i) нагревание изделия и осуществление его формования раздувом с получением упаковочного контейнера или осуществление его термоформования с получением термоформованного изделия, причем способ предпочтительно включает изготовление по меньшей мере пятидесяти готовых изделий.
21. Способ изготовления изделия, выбранного из преформы для контейнера или листового материала по любому из пп. 1-17, который включает термическую обработку полимерной композиции (в особенности, сложнополиэфирной композиции), которая содержит соединение вольфрама и кислорода (в особенности, частицы оксида вольфрама) и дополнительную присадку, причем дополнительная присадка выбрана из акцептора ацетальдегида и красителя, причем, если полимерная композиция содержит акцептор ацетальдегида, то полимерная композиция содержит по меньшей мере 10 частей/млн (предпочтительно - по меньшей мере 25 частей/млн, предпочтительнее - по меньшей мере 50 частей/млн) акцептора ацетальдегида, и если полимерная композиция содержит краситель, то полимерная композиция содержит по меньшей мере 50 частей/млн (предпочтительно - по меньшей мере 75 частей/млн, предпочтительнее - по меньшей мере 100 частей/млн) красителя.
22. Применение соединения вольфрама и кислорода (в особенности - частиц оксида вольфрама) для улучшения характеристик повторного разогрева полимерной композиции (в особенности, сложнополиэфирного полимера) и/или преформы или листового материала, содержащих полимерную композицию (в особенности - сложнополиэфирную композицию), причем:
(i) полимерная композиция содержит дополнительную присадку, где дополнительная присадка выбрана из акцептора ацетальдегида и красителя, причем, если полимерная композиция содержит акцептор ацетальдегида, то полимерная композиция содержит по меньшей мере 10 частей/млн (предпочтительно - по меньшей мере 25 частей/млн, предпочтительнее - по меньшей мере 50 частей/млн) акцептора ацетальдегида, и если полимерная композиция содержит краситель, то полимерная композиция содержит по меньшей мере 50 частей/млн (предпочтительно - по меньшей мере 75 частей/млн, предпочтительнее - по меньшей мере 100 частей/млн) красителя; или
(ii) полимерная композиция имеет форму листового материала, который имеет ширину, равную по меньшей мере 0,3 м.
23. Полимерная композиция (в особенности, сложнополиэфирная композиция), которая содержит соединение вольфрама и кислорода (в особенности, частицы оксида вольфрама) и дополнительную присадку, причем дополнительная присадка выбрана из акцептора ацетальдегида и красителя, причем, если полимерная композиция содержит акцептор ацетальдегида, то полимерная композиция содержит по меньшей мере 10 частей/млн (предпочтительно - по меньшей мере 25 частей/млн, предпочтительнее - по меньшей мере 50 частей/млн) акцептора ацетальдегида, и если полимерная композиция содержит краситель, то полимерная композиция содержит по меньшей мере 50 частей/млн (предпочтительно - по меньшей мере 75 частей/млн, предпочтительнее - по меньшей мере 100 частей/млн) красителя.
24. Способ получения сложнополиэфирной композиции по п. 23, который включает:
стадию этерификации, включающую переэтерификацию сложного диэфира дикарбоновой кислоты диолом или прямую этерификацию дикарбоновой кислоты диолом с получением одного или более сложнополиэфирных мономеров или сложнополиэфирных олигомеров;
стадию поликонденсации, включающую проведение реакции поликонденсации одного или более сложнополиэфирных мономеров или сложнополиэфирных олигомеров в присутствии катализатора поликонденсации с получением сложнополиэфирного полимера, который может иметь характеристическую вязкость, лежащую в диапазоне от примерно 0,50 дл/г до примерно 1,1 дл/г;
стадию формирования частиц, в процессе которой расплавленный сложнополиэфирный полимер отверждают с получением частиц;
необязательную стадию пребывания в твердом состоянии, в процессе которой твердый полимер полимеризуется, предпочтительно - до характеристической вязкости, лежащей в диапазоне от примерно 0,55 дл/г до примерно 1,2 дл/г; и
стадию добавления частиц, включающую добавление и диспергирование частиц оксида вольфрама с получением дисперсии оксида вольфрама в сложнополиэфирном полимере, причем стадию добавления частиц осуществляют до, во время или после любой из предыдущих стадий, причем получают по меньшей 100 кг сложнополиэфирной композиции.
25. Жидкая композиция, содержащая носитель, совместимый с полимером (например, со сложным полиэфиром), и соединение вольфрама и кислорода (в особенности - частицы оксида вольфрама), диспергированное в носителе, причем в контейнере содержится по меньшей мере 1 литр жидкой композиции.
50
50
26. Композиция по п. 25, отличающаяся тем, что соединение вольфрама и кислорода содержит частицы оксида вольфрама, которые имеют d менее 50 мкм, предпочтительно - менее 25 мкм, более предпочтительно - менее 10 мкм и, в частности, 5 мкм или менее, и d частиц превышает 0,1 мкм или превышает 0,5 мкм.
27. Композиция по п. 25, отличающаяся тем, что соединение вольфрама и кислорода содержит от 10,30 до 20,65 мас.% кислорода, предпочтительно - от 15,00 до 20,64 мас.% кислорода, более предпочтительно - от 18,86 до 20,64 мас.% кислорода, в частности - от 19,4 19,9 мас.% кислорода.
28. Способ получения жидкой композиции по любому из пп. 25-27, включающий:
(i) приведение носителя по п. 26 в контакт с соединением вольфрама и кислорода (в особенности - с частицами оксида вольфрама) с получением смеси;
(ii) обработку смеси для разрушения агломератов частиц оксида вольфрама и получения жидкой композиции.